(57)【要約】【課題】配線部の配線不良を抑制することができる液体噴射ヘッドの製造方法を提供する。【解決手段】リザーバ形成基板用ウェハ１３０側に接続配線が形成されている基板構造体１０１の流路形成基板用ウェハ１１０側にウェットエッチング法によって液体流路を形成する液体流路形成工程と、液体流路形成の後、ＣＶＤ法によって液体流路に臨む壁面部に保護膜を形成する保護膜形成工程と、を有するインクジェット式記録ヘッドの製造方法であって、液体流路形成工程の後、保護膜形成工程の前に、上記ＣＶＤ法における温度条件に応じた耐熱性を有する耐熱性シート１０６を、上記ＣＶＤ法における負圧条件に応じた負圧雰囲気下で、リザーバ形成基板用ウェハ１３０側における接続配線を含む領域に貼付する耐熱性シート貼付工程を有するという手法を採用する。【選択図】図９
2012218240.tif 000002
【特許請求の範囲】
【請求項１】
一方の面側に配線部が形成されている基板構造体の他方の面側にウェットエッチング法によって液体流路を形成する液体流路形成工程と、前記液体流路形成の後、化学気相成長法によって前記液体流路に臨む壁面部に保護膜を形成する保護膜形成工程と、を有する液体噴射ヘッドの製造方法であって、
前記液体流路形成工程の後、前記保護膜形成工程の前に、前記化学気相成長法における温度条件に応じた耐熱性を有する耐熱性シートを、前記化学気相成長法における負圧条件に応じた負圧雰囲気下で、前記一方の面側における前記配線部を含む領域に貼付する耐熱性シート貼付工程を有することを特徴とする液体噴射ヘッドの製造方法。
【請求項２】
前記耐熱性シート貼付工程では、前記負圧雰囲気を、前記化学気相成長法における負圧雰囲気の真空度以上に設定することを特徴とする請求項１に記載の液体噴射ヘッドの製造方法。
【請求項３】
前記液体流路形成工程の前に、前記一方の面側における前記配線部を環状に囲う第２の領域に沿って接着剤を塗布し、保護シートを貼付する保護シート貼付工程と、
前記液体流路形成工程の後に、前記第２の領域よりも内側の前記保護シートの少なくとも一部を除去する保護シート除去工程と、を有しており、
前記耐熱性シート貼付工程では、前記保護シート除去工程の後に、前記保護シートの残部が残存する前記第２の領域を含む領域に前記耐熱性シートを貼付することを特徴とする請求項１または２に記載の液体噴射ヘッドの製造方法。
【請求項４】
前記基板構造体は、前記一方の面側に配置されると共に前記液体流路と連通可能な第２の液体流路を有する第１の基板と、前記他方の面側に配置されると共に前記液体流路と前記第２の液体流路との間を閉塞する閉塞膜を有する第２の基板と、が接合して形成され、
前記保護膜形成工程の後に、前記開閉膜を貫通させる貫通工程を有しており、
前記貫通工程のときには、前記耐熱性シートを残存させていることを特徴とする請求項１〜３のいずれか一項に記載の液体噴射ヘッドの製造方法。
【発明の詳細な説明】
【技術分野】
【０００１】
本発明は、液体噴射ヘッドの製造方法に関する。
【背景技術】
【０００２】
液体噴射ヘッドを具備する液体噴射装置としては、例えば、圧電素子や発熱素子によりインク滴吐出のための圧力を発生させる複数の圧力発生室と、各圧力発生室にインクを供給する共通のリザーバと、各圧力発生室に連通するノズル開口とを備えたインクジェット式記録ヘッドを具備するインクジェット式記録装置があり、このインクジェット式記録装置では、印字信号に対応するノズルと連通した圧力発生室内のインクに吐出エネルギーを印加してノズル開口からインクを吐出させる構成となっている。
【０００３】
下記特許文献１には、インクジェット式記録ヘッドの製造方法が開示されている。この製造方法においては、流路形成基板の一方の面側に圧電素子の材料を複数成膜して圧電素子を形成した後、流路形成基板の一方の面側に配線部及びリザーバ部を有するリザーバ形成基板を接合し、その後、流路形成基板を他方の面側から異方エッチング（ウェットエッチング）し、圧力発生室及び連通部を含む液体流路を形成する。
【０００４】
その後、流路形成基板の液体流路に臨む壁面部に耐液性の保護膜を形成する。例えば、アルカリ性のインクを用い、且つ、シリコンウェハからなる流路形成基板を用いる場合、インクがシリコンを溶解し、圧力発生室の幅等が経時的に変化することから、耐アルカリ性を備えた膜、例えば、酸化タンタル（ＴａＯｘ）をＣＶＤ法（化学気相成長法）によって成膜し、インクによる壁面部の溶解を防止する。
【先行技術文献】
【特許文献】
【０００５】
【特許文献１】特開２００７−２６１２１５号公報
【発明の概要】
【発明が解決しようとする課題】
【０００６】
ところで、ＣＶＤ法を用いて保護膜を形成する場合、流路形成基板とリザーバ形成基板とを接合した基板構造体（ウェハ）を、ステージ上に載置する。ステージには、基板構造体の有効エリア（ヘッドのチップが形成されるエリア）に触れないようにザグリが形成されており、配線部が形成されたリザーバ形成基板側を下向きにしてその外周部のみがステージに接触するようになっている。
【０００７】
しかしながら、基板構造体には少なからず歪みが生じており、また、リザーバ形成基板側の外周部には液体流路を形成する際に配線部を覆う保護シートの除去残り等が存在するため、基板構造体とステージとは全周が完全に接触しているわけではなく、僅かな隙間が点在している。このため、ＣＶＤ法において当該隙間を介してリザーバ形成基板側にガスが回り込むと、例えば、配線部が保護膜（ＴａＯｘ）で覆われてしまい、当該配線部と外部配線とを電気的に接続することが困難となるといった配線不良を引き起こしてしまう場合がある。
【０００８】
本発明は、上記問題点に鑑みてなされたもので、配線部の配線不良を抑制することができる液体噴射ヘッドの製造方法を提供することを目的としている。
【課題を解決するための手段】
【０００９】
上記の課題を解決するために、本発明は、一方の面側に配線部が形成されている基板構造体の他方の面側にウェットエッチング法によって液体流路を形成する液体流路形成工程と、上記液体流路形成の後、化学気相成長法によって上記液体流路に臨む壁面部に保護膜を形成する保護膜形成工程と、を有する液体噴射ヘッドの製造方法であって、上記液体流路形成工程の後、上記保護膜形成工程の前に、上記化学気相成長法における温度条件に応じた耐熱性を有する耐熱性シートを、上記化学気相成長法における負圧条件に応じた負圧雰囲気下で、上記一方の面側における上記配線部を含む領域に貼付する耐熱性シート貼付工程を有するという手法を採用する。
このような手法を採用することによって、本発明では、配線部を含む領域に貼付するシートが、化学気相成長法における温度条件に応じた耐熱性を有すると共に化学気相成長法における負圧条件に応じた負圧雰囲気下で貼付されるため、保護膜形成工程の際に、シートと配線部を含む領域との間に閉じ込められた空気が膨張することによるシート剥がれを抑制しつつ、配線部を成膜ガスから保護することができる。
【００１０】
また、本発明においては、上記耐熱性シート貼付工程では、上記負圧雰囲気を、上記化学気相成長法における負圧雰囲気の真空度以上に設定するという手法を採用する。
このような手法を採用することによって、本発明では、耐熱性シートを貼付する負圧環境の真空度が高いので、保護膜形成工程の際に、シートと配線部を含む領域との間に閉じ込められた空気の膨張を、より確実に防止することができる。
【００１１】
また、本発明においては、上記液体流路形成工程の前に、上記一方の面側における上記配線部を環状に囲う第２の領域に沿って接着剤を塗布し、保護シートを貼付する保護シート貼付工程と、上記液体流路形成工程の後に、上記第２の領域よりも内側の上記保護シートの少なくとも一部を除去する保護シート除去工程と、を有しており、上記耐熱性シート貼付工程では、上記保護シート除去工程の後に、上記保護シートの残部が残存する上記第２の領域を含む領域に上記耐熱性シートを貼付するという手法を採用する。
このような手法を採用することによって、本発明では、耐熱性シートを、ウェットエッチング法によって液体流路を形成する際に配線部を覆う保護シートの除去残りがある領域を含めて貼付することで、耐熱性シートの貼り付け作業の効率化を図ることができる。
【００１２】
また、本発明においては、上記基板構造体は、上記一方の面側に配置されると共に上記液体流路と連通可能な第２の液体流路を有する第１の基板と、上記他方の面側に配置されると共に上記液体流路と上記第２の液体流路との間を閉塞する閉塞膜を有する第２の基板と、が接合して形成され、上記保護膜形成工程の後に、上記開閉膜を貫通させる貫通工程を有しており、上記貫通工程のときには、上記耐熱性シートを残存させているという手法を採用する。
このような手法を採用することによって、本発明では、耐熱性シートを、後の開閉膜を貫通させる際に配線部を覆う保護シートとして兼用させることができる。
【図面の簡単な説明】
【００１３】
【図１】本発明の実施形態における製造方法によって製造されたインクジェット式記録ヘッドの構成を示す分解斜視図である。
【図２】本発明の実施形態におけるインクジェット式記録ヘッドの構成を示す平面図及び断面図である。
【図３】本発明の実施形態におけるインクジェット式記録ヘッドの製造工程を説明するための図である。
【図４】本発明の実施形態におけるインクジェット式記録ヘッドの製造工程を説明するための図である。
【図５】本発明の実施形態におけるインクジェット式記録ヘッドの製造工程を説明するための図である。
【図６】本発明の実施形態におけるインクジェット式記録ヘッドの製造工程のうちの保護シート貼付工程を説明するための図である。
【図７】本発明の実施形態におけるインクジェット式記録ヘッドの製造工程のうちの保護シート除去工程及び耐熱性シート貼付工程を説明するための図である。
【図８】本発明の実施形態におけるインクジェット式記録ヘッドの製造工程のうちの保護膜形成工程及び貫通工程の一部を説明するための図である。
【図９】本発明の実施形態におけるＣＶＤ法によって保護膜を形成する際の耐熱性シート１０６の作用を説明する図である。
【図１０】本発明の実施形態におけるインクジェット式記録ヘッドの製造工程のうちの貫通工程を説明するための図である。
【発明を実施するための形態】
【００１４】
以下、本発明に係る液体噴射ヘッドの製造方法の実施形態について、図を参照して説明する。なお、本実施形態では、本発明に係る液体噴射ヘッドとして、インクジェット式記録ヘッドを例示する。
【００１５】
図１は、本発明の実施形態における製造方法によって製造されたインクジェット式記録ヘッドの構成を示す分解斜視図である。図２は、本発明の実施形態におけるインクジェット式記録ヘッドの構成を示す平面図及び断面図である。
図示するように、インクジェット式記録ヘッドは、流路形成基板（第２の基板）１０を有する。流路形成基板１０は、本実施形態では面方位（１１０）のシリコン単結晶基板からなり、その一方の面には熱酸化により形成した二酸化シリコンからなる弾性膜５０が形成されている。
【００１６】
流路形成基板１０には、弾性膜５０が形成される一方の面側と逆側の他方の面側から異方性エッチングすることにより、複数の隔壁１１によって区画された圧力発生室１２がその幅方向に並設されている。流路形成基板１０の圧力発生室１２の長手方向一端部側には、圧力発生室１２と共に液体流路を構成するインク供給路１４と連通路１５とが、隔壁１１によって区画されている。また、連通路１５の一端には、各圧力発生室１２の共通のインク室（液体室）となるリザーバ１００の一部を構成する連通部１３が形成されている。
【００１７】
インク供給路１４は、圧力発生室１２の長手方向一端部側に連通し、且つ、圧力発生室１２より小さい断面積を有する。本実施形態のインク供給路１４は、リザーバ１００と各圧力発生室１２との間の圧力発生室１２側の流路を幅方向に絞ることで、圧力発生室１２の幅より小さい幅で形成されている。なお、本実施形態のように、流路の幅を片側から絞ることでインク供給路１４を形成してもよいが、流路の幅を両側から絞ることでインク供給路１４を形成してもよい。また、流路の幅を絞るのではなく、厚さ方向から絞ることでインク供給路１４を形成してもよい。
【００１８】
連通路１５は、圧力発生室１２の幅方向両側の隔壁１１を連通部１３側に延設してインク供給路１４と連通部１３との間の空間を区画することで形成されている。すなわち、流路形成基板１０には、圧力発生室１２の幅方向の断面積より小さい断面積を有するインク供給路１４と、このインク供給路１４に連通すると共にインク供給路１４の幅方向の断面積よりも大きい断面積を有する連通路１５とが、複数の隔壁１１により区画されて設けられている。
【００１９】
流路形成基板１０の圧力発生室１２、インク供給路１４、連通路１５及び連通部１３を有する液体流路に臨む内壁表面（壁面部）には、耐インク性を有する材料、例えば、五酸化タンタル（Ｔａ２Ｏ５）等の酸化タンタルからなる保護膜１６が設けられている。なお、ここで言う耐インク性とは、アルカリ性のインクに対する耐エッチング性のことである。また、本実施形態では、流路形成基板１０の圧力発生室１２等が開口する側の表面、すなわち、ノズルプレート２０が接合される接合面にも保護膜１６が設けられている。勿論、このような領域には、インクが実質的に接触しないため、保護膜１６は設けられていなくてもよい。
【００２０】
なお、保護膜１６の材料は、酸化タンタルに限定されず、使用するインクのｐＨ値によっては、例えば、酸化ジルコニウム（ＺｒＯ２）、ニッケル（Ｎｉ）、クロム（Ｃｒ）等を用いてもよい。
流路形成基板１０の他方の面側には、各圧力発生室１２のインク供給路１４とは反対側の端部近傍に連通するノズル開口２１が穿設されたノズルプレート２０が、接着剤や熱溶着フィルム等によって固着されている。なお、ノズルプレート２０は、例えば、ガラスセラミックス、シリコン単結晶基板、ステンレス鋼等からなる。
【００２１】
流路形成基板１０の一方の面側には、上述したように二酸化シリコンからなる弾性膜５０が形成され、この弾性膜５０上には、例えば、酸化ジルコニウム（ＺｒＯ２）等からなる絶縁体膜５１が積層形成されている。また、絶縁体膜５１上には、下電極膜６０と圧電体層７０と上電極膜８０とからなる圧電素子３００が形成されている。
【００２２】
ここで、圧電素子３００とは、下電極膜６０、圧電体層７０及び上電極膜８０を含む部分をいう。一般的には、圧電素子３００の何れか一方の電極を共通電極とし、他方の電極及び圧電体層７０を、各圧力発生室１２毎にパターニングして構成する。本実施形態では、下電極膜６０を圧電素子３００の共通電極とし、上電極膜８０を圧電素子３００の個別電極としているが、駆動回路や配線の都合でこれを逆にしても支障はない。
【００２３】
また、各圧電素子３００の上電極膜８０には、密着層９１及び金属層９２からなる配線層１９０で構成されるリード電極９０がそれぞれ接続され、このリード電極９０を介して各圧電素子３００に選択的に電圧が印加されるようになっている。また、詳しくは後述するが、連通部１３の開口周縁部に対応する領域の振動板、すなわち、弾性膜５０及び絶縁体膜５１上にも、リード電極９０とは不連続の配線層１９０が存在している。
【００２４】
流路形成基板１０の一方の面側には、リザーバ１００の一部を構成するリザーバ部（第２の液体流路）３１を有するリザーバ形成基板（第１の基板）３０が接合されている。本実施形態では、このリザーバ形成基板３０と流路形成基板１０とは、接着剤３５によって接合されている。リザーバ形成基板３０のリザーバ部３１は、弾性膜５０及び絶縁体膜５１に設けられた貫通部５２を介して連通部１３と連通され、これらリザーバ部３１及び連通部１３によってリザーバ１００が形成されている。
【００２５】
リザーバ形成基板３０の圧電素子３００に対向する領域には、圧電素子保持部３２が設けられている。圧電素子３００は、圧電素子保持部３２内に形成されており、外部環境の影響を殆ど受けない状態で保護されている。なお、圧電素子保持部３２は、密封されていてもよいし密封されていなくてもよい。このようなリザーバ形成基板３０の材料としては、例えば、ガラス、セラミックス材料、金属、樹脂等が挙げられるが、流路形成基板１０の熱膨張率と略同一の材料で形成されていることが好ましく、本実施形態では、流路形成基板１０と同一材料であるシリコン単結晶基板を用いている。
【００２６】
リザーバ形成基板３０上には、所定パターンで形成された接続配線（配線部）２００が設けられ、この接続配線２００上には圧電素子３００を駆動するための駆動回路２１０が実装されている。駆動回路２１０としては、例えば、回路基板や半導体集積回路（ＩＣ）等を用いることができる。そして、各圧電素子３００から圧電素子保持部３２の外側まで引き出された各リード電極９０の先端部と、駆動回路２１０とが駆動配線２２０を介して電気的に接続されている。
【００２７】
リザーバ形成基板３０上には、リザーバ部３１に対向する領域に、例えば、ＰＰＳフィルム等の可撓性を有する材料からなる封止膜４１及び、金属材料等の硬質材料からなる固定板４２とで構成されるコンプライアンス基板４０が接合されている。固定板４２のリザーバ部３１に対向する領域は、厚さ方向に完全に除去された開口部４３となっているため、リザーバ部３１の一方面は可撓性を有する封止膜４１のみで封止されている。
【００２８】
上記構成のインクジェット式記録ヘッドでは、図示しない外部インク供給手段からインクを取り込み、リザーバ１００からノズル開口２１に至るまで内部をインクで満たした後、駆動回路２１０からの記録信号に従い、圧力発生室１２に対応するそれぞれの下電極膜６０と上電極膜８０との間に電圧を印加し、圧電素子３００及び振動板をたわみ変形させることにより、各圧力発生室１２内の圧力を高め、ノズル開口２１からインクを吐出させることが可能となっている。
【００２９】
以下、上記構成のインクジェット式記録ヘッドの製造方法について、図３〜図１０を参照して説明する。
【００３０】
まず、図３（ａ）に示すように、シリコンウェハである流路形成基板用ウェハ１１０を約１１００℃の拡散炉で熱酸化し、その表面に弾性膜５０を構成する二酸化シリコン膜５３を形成する。
次に、図３（ｂ）に示すように、弾性膜５０（二酸化シリコン膜５３）上に、酸化ジルコニウムからなる絶縁体膜５１を形成する。具体的には、弾性膜５０（二酸化シリコン膜５３）上に、例えば、スパッタ法等によりジルコニウム（Ｚｒ）層を形成後、このジルコニウム層を、例えば、５００〜１２００℃の拡散炉で熱酸化することにより酸化ジルコニウム（ＺｒＯ２）からなる絶縁体膜５１を形成する。
【００３１】
次いで、図３（ｃ）に示すように、例えば、白金（Ｐｔ）とイリジウム（Ｉｒ）とを絶縁体膜５１上に積層することにより下電極膜６０を形成した後、この下電極膜６０を所定形状にパターニングする。
次に、図３（ｄ）に示すように、例えば、チタン酸ジルコン酸鉛（ＰＺＴ）等からなる圧電体層７０と、例えば、イリジウムからなる上電極膜８０とを流路形成基板用ウェハ１１０の全面に形成し、これら圧電体層７０及び上電極膜８０を、各圧力発生室１２に対向する領域にパターニングして圧電素子３００を形成する。また、圧電素子３００を形成後に、絶縁体膜５１及び弾性膜５０をパターニングして、流路形成基板用ウェハ１１０の連通部（図示なし）が形成される領域に、これら絶縁体膜５１及び弾性膜５０を貫通して流路形成基板用ウェハ１１０の表面を露出させた貫通部５２を形成する。
【００３２】
なお、圧電素子３００を構成する圧電体層７０の材料としては、例えば、チタン酸ジルコン酸鉛（ＰＺＴ）等の強誘電性圧電性材料や、これにニオブ、ニッケル、マグネシウム、ビスマス又はイットリウム等の金属を添加したリラクサ強誘電体等が用いられる。その組成は、圧電素子３００の特性、用途等を考慮して適宜選択すればよいが、例えば、ＰｂＴｉＯ３（ＰＴ）、ＰｂＺｒＯ３（ＰＺ）、Ｐｂ（ＺｒｘＴｉ１−ｘ）Ｏ３（ＰＺＴ）、Ｐｂ（Ｍｇ１／３Ｎｂ２／３）Ｏ３−ＰｂＴｉＯ３（ＰＭＮ−ＰＴ）、Ｐｂ（Ｚｎ１／３Ｎｂ２／３）Ｏ３−ＰｂＴｉＯ３（ＰＺＮ−ＰＴ）、Ｐｂ（Ｎｉ１／３Ｎｂ２／３）Ｏ３−ＰｂＴｉＯ３（ＰＮＮ−ＰＴ）、Ｐｂ（Ｉｎ１／２Ｎｂ１／２）Ｏ３−ＰｂＴｉＯ３（ＰＩＮ−ＰＴ）、Ｐｂ（Ｓｃ１／２Ｔａ１／２）Ｏ３−ＰｂＴｉＯ３（ＰＳＴ−ＰＴ）、Ｐｂ（Ｓｃ１／２Ｎｂ１／２）Ｏ３−ＰｂＴｉＯ３（ＰＳＮ−ＰＴ）、ＢｉＳｃＯ３−ＰｂＴｉＯ３（ＢＳ−ＰＴ）、ＢｉＹｂＯ３−ＰｂＴｉＯ３（ＢＹ−ＰＴ）等が挙げられる。また、圧電体層７０の形成方法は、特に限定されないが、例えば、本実施形態では、金属有機物を触媒に溶解・分散したいわゆるゾルを塗布乾燥してゲル化し、さらに高温で焼成することで金属酸化物からなる圧電体層７０を得る、いわゆるゾル−ゲル法を用いて圧電体層７０を形成する。
【００３３】
次に、図４（ａ）に示すように、リード電極９０を形成する。具体的には、まず流路形成基板用ウェハ１１０の全面に亘って密着層９１を介して金属層９２を形成し、密着層９１と金属層９２とからなる配線層１９０を形成する。そして、この配線層１９０上に、例えば、レジスト等からなるマスクパターン（図示なし）を形成し、このマスクパターンを介して金属層９２及び密着層９１を圧電素子３００毎にパターニングすることによりリード電極９０を形成する。またこのとき、貫通部５２に対向する領域に、リード電極９０とは不連続の配線層（閉塞膜）１９０を残して、この配線層１９０によって貫通部５２が封止されるようにする。
【００３４】
金属層９２の主材料としては、比較的導電性の高い材料であれば特に限定されず、例えば、金（Ａｕ）、アルミニウム（Ａｌ）、銅（Ｃｕ）が挙げられ、本実施形態では金（Ａｕ）を用いている。また、密着層９１の材料としては、金属層９２の密着性を確保できる材料であればよく、具体的には、チタン（Ｔｉ）、チタンタングステン化合物（ＴｉＷ）、ニッケル（Ｎｉ）、クロム（Ｃｒ）またはニッケルクロム化合物（ＮｉＣｒ）等が挙げられ、本実施形態ではニッケルクロム化合物（ＮｉＣｒ）を用いている。
【００３５】
次に、図４（ｂ）に示すように、リザーバ形成基板用ウェハ１３０を、流路形成基板用ウェハ１１０上に接着剤３５によって接着する。ここで、このリザーバ形成基板用ウェハ１３０には、リザーバ部３１、圧電素子保持部３２等が予め形成されており、リザーバ形成基板用ウェハ１３０上には、上述した接続配線２００が予め形成されている。
次いで、図４（ｃ）に示すように、流路形成基板用ウェハ１１０をある程度の厚さとなるまで研削・研磨した後、フッ硝酸によってウェットエッチングすることにより流路形成基板用ウェハ１１０を所定の厚みにし、シリコン（Ｓｉ）を露出させる。
【００３６】
次に、図５（ａ）に示すように、流路形成基板用ウェハ１１０上に、例えば、窒化シリコン（ＳｉＮ）からなるマスク膜５４を新たに形成し、所定形状にパターニングする。
そして、図５（ｂ）に示すように、このマスク膜５４を介して流路形成基板用ウェハ１１０を異方性エッチング（ウェットエッチング）して、流路形成基板用ウェハ１１０に圧力発生室１２、インク供給路１４、連通路１５及び連通部１３からなる液体流路を形成する（液体流路形成工程）。具体的には、流路形成基板用ウェハ１１０を、例えば、水酸化カリウム（ＫＯＨ）水溶液等のエッチング液によって弾性膜５０及び密着層９１が露出するまでエッチングすることより、圧力発生室１２、インク供給路１４、連通路１５及び連通部１３を同時に形成する。
【００３７】
次に、図５（ｃ）に示すように、貫通部５２内の配線層１９０の一部である密着層９１を、連通部１３側からウェットエッチング（ライトエッチング）することにより除去する。すなわち、連通部１３側に露出されている密着層９１と、この密着層９１が拡散している金属層９２の一部の領域とを、エッチングにより除去する。これにより、後の工程で、配線層１９０の金属層９２と、その上に化学気相成長法（以下、ＣＶＤ法と称する）よって形成される保護膜１６との密着力が弱められ、金属層９２上の保護膜１６が剥離し易くなる。
【００３８】
なお、少なくとも上記液体流路形成工程の前には、図６（ａ）及び図６（ｂ）に示すように、流路形成基板用ウェハ１１０とリザーバ形成基板用ウェハ１３０とを接合した基板構造体１０１のうち、リザーバ形成基板用ウェハ１３０側（一方の面側）における有効エリア（インクジェット式記録ヘッドのチップ１０２が形成されるエリア）に、保護シート１０３を貼付することが好ましい（保護シート貼付工程）。
【００３９】
リザーバ形成基板用ウェハ１３０側におけるチップ１０２のそれぞれには、接続配線２００が形成されている（図６において不図示）。保護シート１０３は、リザーバ形成基板用ウェハ１３０側における接続配線２００を一括で環状に囲う領域（第２の領域）１０４に沿って塗布された接着剤１０５を介して貼付されている。保護シート１０３としては、耐アルカリ性を有する材料、例えば、ＰＰＳ（ポリフェニレンサルファイド）、ＰＰＴＡ（ポリパラフェニレンテレフタルアミド）等を用いることができる。これにより、液体流路形成工程において、リザーバ形成基板用ウェハ１３０に形成された接続配線２００をエッチング液から保護することができる。
【００４０】
液体流路形成工程の後は、基板構造体１０１をＳＣ２洗浄し、次に、リン酸等でマスク膜５４を除去する。次いで、図７（ａ）に示すように、領域１０４よりも内側の保護シート１０３の少なくとも一部を除去する（保護シート除去工程）。本実施形態の保護シート除去工程では、例えば、領域１０４の内側に沿ってカッター等の刃先を入れて保護シート１０３を略円形に切除する。保護シート除去工程後は、オゾン水（Ｏ３）とフッ酸溶液（ＨＦ）とを用いた基板構造体１０１の洗浄を行う。
【００４１】
次に、図７（ｂ）に示すように、保護シート１０３の残部が残存する領域１０４を含む領域、すなわちリザーバ形成基板用ウェハ１３０側における接続配線２００を含む領域に耐熱性シート１０６を貼付する（耐熱性シート貼付工程）。このように、保護シート１０３の除去残りがある領域１０４を含めて耐熱性シート１０６を貼付することで、シート位置決め等の煩わしさをなくし、耐熱性シート１０６の貼り付け作業の効率化を図ることができる。
【００４２】
耐熱性シート１０６は、保護膜１６を形成するＣＶＤ法に温度条件に応じた耐熱性を有する。本実施形態のＣＶＤ法の温度条件は、１２０℃程度であるため、耐熱性シート１０６は、当該温度条件に耐え得る耐熱性を備えるものであれば特に限定されない。本実施形態では、１８０℃の耐熱性を有するポリエステル材からなるフィルム、より詳しくは、三井化学株式会社製のイクロステープ（商品名）を用いる。
【００４３】
リザーバ形成基板用ウェハ１３０側には、凹凸（例えば、保護シート１０３の段差（接着剤１０５を含む）やリザーバ部３１、ウェハ接合のための不図示の位置決め穴等）が形成されており、当該凹凸に空気が溜まり易い。このリザーバ形成基板用ウェハ１３０側に耐熱性シート１０６を接着すると、ＣＶＤ法における負圧雰囲気下で、耐熱性シート１０６と凹凸の間に閉じ込められた空気が膨張することによるシート剥がれが発生する。
【００４４】
このため、耐熱性シート貼付工程では、耐熱性シート１０６の貼付を、不図示の真空ラミネーター装置の中で、保護膜１６を形成するＣＶＤ法における負圧条件に応じた負圧雰囲気下で行う。具体的には、真空ラミネーター装置の中の負圧雰囲気を、保護膜１６を形成するＣＶＤ法における負圧雰囲気の真空度以上（例えば、高真空雰囲気）に設定する。これにより、ＣＶＤ法における負圧雰囲気下で、耐熱性シート１０６によって凹凸に閉じ込められた空気の膨張を防止し、シート剥がれを抑制することができる。
【００４５】
次に、図８（ａ）に示すように、流路形成基板用ウェハ１１０の液体流路、すなわち、圧力発生室１２、インク供給路１４、連通路１５及び連通部１３の内壁面に保護膜１６を形成する（保護膜形成工程）。
保護膜１６は、上述したように、例えば、酸化物又は窒化物等の耐液体性（耐インク性）を有する材料からなり、本実施形態では、五酸化タンタルからなる。また、保護膜１６は、ＣＶＤ法によって形成する。
【００４６】
なお、貫通部５２は配線層１９０によって封止されているため、貫通部５２を介してリザーバ形成基板用ウェハ１３０の外面等に保護膜１６が形成されることはない。このため、接続配線２００等が形成されたリザーバ形成基板用ウェハ１３０の表面に保護膜１６が形成されて駆動回路２１０などの接続不良等が発生するのを防止することができる。また同時に、余分な保護膜１６を除去する工程が不要となって製造工程を簡略化して製造コストを低減することができる。
【００４７】
図９は、本発明の実施形態におけるＣＶＤ法によって保護膜１６を形成する際の耐熱性シート１０６の作用を説明する図である。
ＣＶＤ法によって保護膜１６を形成する場合、処理チャンバー内に基板構造体１０１を搬入し、流路形成基板用ウェハ１１０側を表面にして、基板構造体１０１をステージ１４０上に載置する。基板構造体１０１の裏面はリザーバ形成基板用ウェハ１３０側となるため、処理チャンバーのステージ１４０には、直接チップ１０２の有効エリアに当たらないようにザグリ１４１が形成されており、リザーバ形成基板用ウェハ１３０側の外周部のみがステージ１４０上に接している。
【００４８】
基板構造体１０１には、自重等によって少なからず歪みが生じており、また、リザーバ形成基板用ウェハ１３０側の外周部には保護シート１０３の除去残り等が存在するため、基板構造体１０１とステージ１４０とは全周が完全に接触しているわけではなく、僅かな隙間Ｓが点在している。この状態で、ＣＶＤ法を行うと、原料ガス（ＴａＯｘガス）は、図９に矢印で示すように、隙間Ｓを介して、流路形成基板用ウェハ１１０側からリザーバ形成基板用ウェハ１３０側に回り込む。
【００４９】
このとき、リザーバ形成基板用ウェハ１３０側の接続配線２００が形成されている領域には、予め耐熱性シート１０６が貼付されている。耐熱性シート１０６は、ＣＶＤ法における温度条件に応じた耐熱性を有するため、熱変形等が生じることがなく、リザーバ形成基板用ウェハ１３０側に回り込んだ原料ガスから接続配線２００を保護する。また、耐熱性シート１０６は、ＣＶＤ法における負圧条件に応じた負圧雰囲気下、より詳しくは、ＣＶＤ法における負圧雰囲気の真空度以上の負圧環境下で貼付されているため、処理チャンバー内が所定の負圧環境下になっても、耐熱性シート１０６と接続配線２００を含む領域との間に閉じ込められた空気（例えば、保護シート１０３の段差やリザーバ部３１内の空気等）が膨張することは殆ど無く、それによるシート剥がれを抑制することができる。このため、接続配線２００に保護膜１６が成膜されることを確実に防止することができる。
【００５０】
次に、図８（ｂ）に示すように、保護膜１６上に、保護膜１６とはエッチングの選択性を有する材料からなる剥離層１７を、例えばスパッタ法によって形成する。ここで、保護膜１６とはエッチングの選択性を有する材料とは、その材料をウェットエッチングするためのエッチング液によって保護膜１６がエッチングされ難く、実質的にエッチングされない材料のことをいう。また、剥離層１７は、その内部応力が圧縮応力であることが好ましく、保護膜１６との密着力が、保護膜１６と配線層１９０との密着力よりも大きな材料を用いるのが好ましい。本実施形態では、剥離層１７の材料として、以上の条件を満たすチタンタングステン化合物（ＴｉＷ）を用いている。
【００５１】
次に、図１０（ａ）に示すように、この剥離層１７をウェットエッチングによって完全に除去すると同時に、配線層１９０上の保護膜１６を選択的に除去する。ここで、保護膜１６の金（Ａｕ）からなる金属層９２との密着力は、保護膜１６の二酸化シリコン（ＳｉＯ２）からなる弾性膜５０との密着力よりも弱く、剥離層１７の内部応力が圧縮応力であるため、保護膜１６上に剥離層１７を形成することで、剥離層１７の内部応力によって保護膜１６は配線層１９０からある程度剥離された状態となる。この状態で、剥離層１７をウェットエッチングによって除去することで、配線層１９０上の保護膜１６も同時に選択的に除去される。
【００５２】
このように配線層１９０上の保護膜１６を除去した後は、図１０（ｂ）に示すように、配線層１９０（金属層９２）を連通部１３側からウェットエッチングすることによって除去して貫通部５２を開口させる。このとき配線層１９０上には保護膜１６が形成されていないため、保護膜１６が配線層１９０のウェットエッチングを邪魔することはない。したがって、配線層１９０を容易且つ確実にウェットエッチングにより除去して貫通部５２を開口させることができる。以上により、配線層１９０を貫通させる貫通工程が終了する。
【００５３】
耐熱性シート１０６は、当該貫通工程の後に剥離させ、当該貫通工程のときには、耐熱性シート１０６を残存させることが好ましい。これにより、耐熱性シート１０６を、保護膜１６を形成する際の原料ガスから接続配線２００を保護する保護シートとしてだけでなく、剥離層１７を形成する際のスパッタから接続配線２００を保護し、さらに、剥離層１７及び配線層１９０をウェットエッチングするエッチング液から接続配線２００を保護する保護シートとして兼用させることができる。
【００５４】
その後は、耐熱性シート１０６を剥離し、リザーバ形成基板用ウェハ１３０に形成されている接続配線２００上に駆動回路２１０を実装すると共に、駆動回路２１０とリード電極９０とを駆動配線２２０によって接続する。このとき、接続配線２００は、耐熱性シート１０６の貼付によって保護膜１６の付着が防止されているため、駆動回路２１０との電気的接続や、外部との不図示のワイヤーボンディングを介した電気的接続等の配線不良を防止でき、各配線を良好に接合させることができる。
【００５５】
次いで、流路形成基板用ウェハ１１０及びリザーバ形成基板用ウェハ１３０の外周縁部の不要部分を、例えば、ダイシング等により切断することによって除去する。そして、流路形成基板用ウェハ１１０のリザーバ形成基板用ウェハ１３０とは反対側の面にノズル開口２１が穿設されたノズルプレート２０を接合すると共に、リザーバ形成基板用ウェハ１３０にコンプライアンス基板４０を接合し、これら流路形成基板用ウェハ１１０等を、図１に示すような一つのチップサイズに分割することによって上述した構造のインクジェット式記録ヘッドが製造される。
【００５６】
したがって、上述した本実施形態によれば、リザーバ形成基板用ウェハ１３０側に接続配線２００が形成されている基板構造体１０１の流路形成基板用ウェハ１１０側にウェットエッチング法によって液体流路を形成する液体流路形成工程と、液体流路形成の後、ＣＶＤ法によって液体流路に臨む壁面部に保護膜１６を形成する保護膜形成工程と、を有するインクジェット式記録ヘッドの製造方法であって、液体流路形成工程の後、保護膜形成工程の前に、上記ＣＶＤ法における温度条件に応じた耐熱性を有する耐熱性シート１０６を、上記ＣＶＤ法における負圧条件に応じた負圧雰囲気下で、リザーバ形成基板用ウェハ１３０側における接続配線２００を含む領域に貼付する耐熱性シート貼付工程を有するという手法を採用することによって、接続配線２００を含む領域に貼付するシートが、ＣＶＤ法における温度条件に応じた耐熱性を有すると共にＣＶＤ法における負圧条件に応じた負圧雰囲気下で貼付されるため、保護膜形成工程の際に、シートと接続配線２００を含む領域との間に閉じ込められた空気が膨張することによるシート剥がれを抑制しつつ、接続配線２００を成膜ガス（ＴｉＯｘ）から保護することができる。
このため、本実施形態では、接続配線２００の配線不良を抑制することができる。
【００５７】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５８】
例えば、上述した実施形態においては、液体噴射ヘッドの一例としてインクジェット式記録ヘッドを挙げて説明したが、本発明は、広く液体噴射ヘッド全般を対象としたものであり、インク以外の液体を噴射する液体噴射ヘッドの製造方法にも勿論適用することができる。その他の液体噴射ヘッドとしては、例えば、プリンタ等の画像記録装置に用いられる各種の記録ヘッド、液晶ディスプレー等のカラーフィルタの製造に用いられる色材噴射ヘッド、有機ＥＬディスプレー、ＦＥＤ（面発光ディスプレー）等の電極形成に用いられる電極材料噴射ヘッド、バイオｃｈｉｐ製造に用いられる生体有機物噴射ヘッド等が挙げられる。
【符号の説明】
【００５９】
１０…流路形成基板（第２の基板）、１６…保護膜、３０…リザーバ形成基板（第１の基板）、３１…リザーバ部（第２の流路）、１０１…基板構造体、１０３…保護シート、１０４…領域（第２の領域）、１０５…接着剤、１０６…耐熱性シート、１１０…流路形成基板用ウェハ（第２の基板、他方の面側）、１３０…リザーバ形成基板用ウェハ（第１の基板、一方の面側）、１９０…配線層（閉塞膜）、２００…接続配線（配線部）
【図１】
2012218240.tif 000003
【図２】
2012218240.tif 000004
【図３】
2012218240.tif 000005
【図４】
2012218240.tif 000006
【図５】
2012218240.tif 000007
【図６】
2012218240.tif 000008
【図７】
2012218240.tif 000009
【図８】
2012218240.tif 000010
【図９】
2012218240.tif 000011
【図１０】
2012218240.tif 000012